FR 2574820 A1 19860620 FR 8419244 A 19841217 MATERIAU ABSORBANT A BASE DE FIBRES MINERALES L'invention est relative à un matériau fibreux minéral ser- vant d'absorbant notamment pour les produits d'hygiène tels que les couches, les serviettes périodiques, les pansements et produits analo- gues. Les matériaux destinés à ce type d'utilisation doivent satis- 1.0 faire à des conditions multiples. Ils doivent notamment présenter une capacité d'absorption satisfaisante. Nous verrons comment en pratique cette grandeur est déterminée et les différentes considérations qui complètent cette notion. I1 est nécessaire également que ces matériaux soient d'une parfaite innocuité dans l'utilisation qui est envisagée, et de façon plus générale, réponde à toutes les exigences requises pour ce qui con- cerne les produits d'hygiène notamment ceux qui sont utilisés directe- ment au contact du corps. Le choix de ces matériaux résulte d'un ensemble de considéra- tions dans lesquelles interviennent principalement leurs qualités pro- pres pour ce type d'utilisation mais aussi leur coût relativement bas. C'est cette dernière considération qui a conduit récemment au développement de l'utilisation des fibres de cellulose obtenues à par- tir du bois par des techniques papetières. Ces fibres sont préparées sous forme de ce qui est désigné sous le nom de "fluff", c'est-à-dire un enchevêtrement à faible masse volumique. Ce sont des fibres courtes irrégulières et qui, pour cette raison, forment un matériau présentant une cohésion faible et dans l'ensemble dont les qualités mécaniques sont modestes sinon mauvaises pour l'utilisation principalement envisa- gée. Manquant notamment de cohésion le fluff est normalement employé en combinaison avec d'autres matériaux. Ainsi le fluff servant d'absorbant pour les couches est toujours disposé à l'intérieur d'une enveloppe qui lui sert de support. Par ailleurs, la capacité d'absorption de ces fluffs est li- mitée comme nous le verrons dans les exemples comparatifs fournis plus loin. D'autres considérations font que le fluff ne donne pas entiè- rement satisfaction. Ainsi, en raison des fibres très courtes dont il -2est constitué, il résiste mal à la compression, que ce soit dans son conditionnement ou lors de son utilisation. Une fois comprimé, sa ten- dance naturelle à reprendre son volume initial est très faible et sa capacité d'absorption s'en trouve considérablement réduite. De la même façon, l'affaissement sous charge à l'état humide qui constitue une caractéristique importante pour l'utilisation de ces matériaux est très importante, de l'ordre de 50 %. Des dispositions ont été proposées pour remédier à cette in- suffisance mécanique. Il s'agit notamment de renforcer le fluff en le mélangeant à d'autres matériaux. Outre qu'il n'est pas toujours commode d'obtenir une combinaison parfaitement homogène satisfaisante, la for- mation de ces matériaux composites fait perdre au fluff l'avantage que constitue son faible coat. Par ailleurs, le fluff à l'état brut présente une teinte jau- ne ou brune qui n'est pas souhaitée pour les produits d'hygiène. Leur blanchiment par des techniques traditionnelles, notamment dans l'indus- trie papetière, est possible mais entraine des coûts supplémentaires d'autant plus élevés qu'il est nécessaire ensuite de procéder à une neutralisation poussée des résidus des agents chimiques utilisés. Des produits organiques synthétiques ont également été propo- sés pour constituer ce type de matériau absorbant. Il s'agit notamment de produits à base de fibres cellulosiques greffées. Leur capacité d'absorption est habituellement très élevée mais leur coût de produc- tion les destine à des utilisations restreintes. produits de natures variées mais qui offrent une absorption particulié- rement importante. En plus de leur coût élevés ces produits absorbants n'apportent aucune qualité mécanique à l'ensemble. En outre, à l'utili- sation leurs propriétés absorbantes peuvent être limitées par leur ten- dance à former des agrégats. Les feutres de fibres minérales ont déjà été proposés comme matériaux absorbants en particulier comme moyen pour lutter contre la pollution marine par les hydrocarbures. D'autres applications indus- trielles font appel également directement ou indirectement aux qualités absorbantes des feutres de fibres minérales, notamment aux feutres de fibres de verre. Dans ces utilisations, les feutres choisis en raison de leur coût, sont du type de ceux qui ordinairement servent dans les domaines -3- dans lesquels la production est la plus abondante, à savoir celui des feutres destinés à l'isolation. Les caractéristiques requises pour ces utilisations, combinées avec les impératifs de coût de production, font que ces produits ne sont pas utilisables en tant que produits d'hygiène corporelle. En particulier, dans les produits commerciaux les plus répan- dus, les caractéristiques dimensionnelles des fibres et notamment la présence de fibres de diamètre de l'ordre de 10 micromêtres ou plus, même en faible proportion, conduit au contact de la peau à des irrita- tions qui les rendent impropres à cet usage. Des fibres minérales longues, fines et bien régulières sont également connues et produites pour des applications très spécifiques. La production de ces fibres est ordinairement conduite par des techni- ques désignées sous le nom d'étirage à la flamme. Suivant ces techniques, des filaments primaires solides d'un diamètre de l'ordre d'un millimètre sont introduits dans un courant ga- zeux à température et vitesse élevées. Sous l'action de ce courant, les filaments se ramollissent et s'étirent en fibres fines qui, dans cer- taines conditions, peuvent être pratiquement continues. Les feutres constitués à l'aide de ces fibres très fines présentent l'avantage d'offrir d'excellentes qualités isolantes pour des masses très réduites mais la technique de production est grande consommatrice d'énergie. Pour ces raisons, leurs principales utilisations sont limitées à des domaines spécialiés, par exemple l'industrie aéronautique, o les ques- tions de poids constituent un élément d'appréciation primordial et o le coût n'intervient que subsidiairement. Quoiqu'il en soit, dans cette utilisation, l'aspect absorp- tion de ces feutres n'apparait pas. Bien au contraire, l'on s'efforce de maintenir autant que possible les qualités hydrophobes par adjonc- tion d'ensimages particuliers, par exemple à base de produits silico- nés. Les inventeurs ont montré qu'il est possible d'utiliser des laines minérales pour constituer des produits absorbants et notamment des produits d'hygiène, dans des conditions de coûts comparables sinon plus avantageuses que celles correspondant à l'utilisation des maté- riaux traditionnels notamment du fluff cellulosique. Les inventeurs ont aussi montré que dans ces utilisations, ces matériaux absorbants présentent encore d'autres avantages et notam- ment de meilleures propriétés mécaniques. Ils sont en outre normalement de couleur blanche. La production de fibres fines en quantités abondantes par des moyens typiquement utilisés pour la production d'isolants, est à l'ori- gine de l'invention selon laquelle à titre de matériau absorbant, et en particulier de matériau absorbant de liquides principalement aqueux, physiologiques, mais éventuellement aussi d'autres liquides, solvants, encres... on utilise un feutre de fibres minérales telles que des fi- bres de verre, dont la finesse est telle que ces fibres présentent une surface spécifique d'au moins 0,25 m2/g de fibres et de préférence plus de 0,5 m2/g. De façon typique, ces surfaces spécifiques correspondent à des fibres dont le diamètre moyen est toujours inférieur à 5 micromé- tres et même inférieur à 2,5 micromètres. Mais les matériaux selon l'invention peuvent être encore sensiblement plus fins et, pour les meilleurs, le diamètre moyen des fibres est inférieur à 1 micromètre. Autant que leur finesse, comme nous l'avons vu, il est impo- rant que ces fibres soient bien homogènes, et notamment que le matériau choisi soit exempt de particules infibrées ou recollées dont le diamè- tre pourrait atteindre ou dépasser 20 micromètres. De façon générale,. les matériaux absorbants selon l'invention sont constitués de fibres dont les diamètres sont compris entre 0,5 et 2 fois le diamètre moyen. Il convient de souligner ici que les matériaux selon l'inven- tion ont une structure fibreuse. On connait en effet des matériaux pul- vérulents présentant une très grande surface spécifique et pour cette raison utilisés comme absorbants. Il va de soi que de tels matériaux ne peuvent conduire à une utilisation comparable à celles des matériaux selon l'invention. En dehors de la cohésion typique des matériaux fi- breux, il est possible de distinguer les matériaux fibreux et les maté- riaux pulvérulents par des caractéristiques géométriques. Les matériaux fibreux présentent un allongement, c'est-à-dire un rapport longueur/ diamètre qui est très élevé et dans tous les cas supérieur à 100 et gé- néralement supérieur à 1000 alors que pour les matériaux pulvérulents ce rapport est voisin de l'unité et ne dépasse pas normalement 10. En pratique comme nous le verrons à propos des exemples, la longueur des fibres utilisées est avantageusement de plusieurs centimè- tres. Compte tenu des finesses indiquées précédemment, les rapports d'allongement sont normalement de plusieurs milliers. En dehors de leur finesse, les fibres doivent encore présen- - 5 - ter certaines propriétés. En particulier, leur arrangement dans le feu- tre, arrangement qui dépend à la fois de leur longueur et aussi de la façon dont s'effectue la formation du feutre et les conditionnements ultérieurs du feutre ainsi formé, cet arrangement est avantageusement isotrope. En d'autres termes, les fibres à l'intérieur du matériau doi- vent être orientées de façon aléatoire; autrement dit encore, pour que le feutre offre les meilleures caractéristiques d'absorption, les fi- bres ne doivent se disposer suivant aucune direction dominante. Dans le cas des produits absorbants, la distribution isotrope est favorable car elle correspond à des masses volumiques faibles et par suite à une capacité d'absorption, rapportée à la masse de fibres, élevée. En outre, cette même disposition favorise la reprise de l'épaisseur du feutre lorsque celui-ci a subi préalablement une com- pression. Cette propriété est avantageuse dans la mesure oa le condi- tionnement de ces produits de faible masse volumique peut passer par une compression prolongée sans que les propriétés originales du produit soient affectées de façon substantielle. La capacité d'absorption dé- pend en effet de la porosité du feutre, c'est-a-dire de façon imagée, de l'espace "disponible" entre les fibres. Plus la masse volumique est faible, plus le produit est absorbant. Le fait que le produit reprenne bien son épaisseur après compression est donc une garantie de ses pro- priétés absorbantes et c'est à ce titre que cette particularité est im- portante selon l'invention. Les qualités de "résistance" à la compression dont nous ve- nons de parler interviennent aussi selon d'autres modalités. Pour les produits dont la capacité d'absorption est élevée, le-probléme se pose de l'affaissement du produit absorbant sous l'effet de la masse de li- quide absorbé, ce qui tend à réduire les possibilités d'absorption. Si le produit résiste bien à la déformation, l'absorption est plus impor- tante pour une même porosité initiale. Le phénomène est d'autant plus sensible que le produit s'étend sur une plus grande épaisseur. Par ailleurs, dans l'utilisation même, les produits sont sou- mis à des compressions. Il est important que l'affaissement du matériau ayant absorbé le liquide, et soumis à cette charge ou à cette compres- sion, soit aussi faible que possible. De cet affaissement dépend bien évidemment la capacité d'absorption effective. Nous verrons à propos des essais des matériaux que la mesure normalisée de l'absorption sous charge se fait en imposant une compres- sion de 2500 Pa. Dans ces conditions, les produits selon l'invention -6présentent avantageusement un affaissement à l'état humide qui n'est pas supérieur à 30 % et de préférence pas supérieur à 20 %. On comprend que ces qualités soient favorisées non seulement par la distribution mais aussi par la longueur des fibres, les fibres longues donnant plus facilement un effet de "ressort" au feutre. Il va de soi que les propriétés qui viennent d'être indiquées ne sont atteintes que lorsque les fibres produites ne présentent pas dans leur structure de défauts susceptibles de les briser sous les ef- forts de la compression. En particulier, le diamètre des fibres ne doit pas varier dans des proportions importantes le long d'une même fibre. Néanmoins, si leur diamètre doit être sensiblement constant, ces fibres peuvent avantageusement formier des boucles ou des ondulations, lesquel- les favorisent l'enchevêtrement et l'isotropie. Cette dernière caracté- ristique constitue une différence des fibres minérales utilisées selon l'invention vis-à-vis de celles produites selon les techniques d'étira- ge à la flamme dont il a été question plus haut, ces dernières présen- tant des formes peu ondulées. Les qualités isotropes des feutres peuvent être appréciées expérimentalement en mesurant par exemple la résistance qu'ils opposent au passage de l'air suivant une direction perpendiculaire à leurs faces et selon une direction parallèle à ces faces. Les faces en question sont déterminées à la réception des fibres produites. Une de ces faces est au contact du convoyeur de réception, l'autre correspond à la limi- te supérieure de la nappe de fibres déposée sur ce convoyeur. Le feutre est d'autant plus isotrope que ces deux résistances sont proches l'une de l'autre. Il est préférable d'utiliser des feutres dont le rapport de résistance au passage de l'air, ou rapport d'isotropie, n'est pas supé- rieur à 2. S'il est avantageux pour l'absorption d'avoir des structures fibreuses isotropes, en pratique on constate néanmoins souvent que l'isotropie parfaite n'est pas atteinte. Les modes traditionnels de ré- ception des fibres qui viennent d'être formées, à savoir "la filtration" des fibres sur un tapis convoyeur perméable aux gaz et retenant les fi- bres véhiculées par des courants gazeux, favorisent une disposition dans les plans parallèles au convoyeur de réception. Cette tendance naturelle est contrariée par la dimension des fibres et surtout par leurs ondulations et boucles comme indiqué précé- demment. Il faut encore préciser qu'une orientation privilégiant la -7disposition dans des plans parallèles aux faces du feutre produit peut, à condition de n'être pas exclusive, présente certains avantages. Ainsi on constate que la tendance à la "stratification" selon des plans pa- rallèles au convoyeur conduit à des produits dans lesquels la diffusion du liquide absorbé est relativement plus rapide que dans un matériau parfaitement isotrope. Selon les qualités requises, c'est-à-dire sui- vant l'utilisation envisagée, il peut donc être avantageux de choisir un matériau partiellement stratifié pour améliorer la rapidité de dif- fusion même si ceci est obtenu en réduisant un peu de la capacité d'absorption. En raison de la finesse et des qualités mécaniques des fibres constituant les matériaux selon l'invention, ceux-ci peuvent atteindre des volumes spécifiques relativement importants à l'état non comprimé. De façon typique, un matériau absorbant à base de fibres de verre selon l'invention présente un volume de plus de 15 cm3 par gramme de fibre et de préférence supérieur à 20 cm3/g, et peut atteindre et même dépasser cm3/g. Cette autre caractéristique distingue aussi les matériaux se- lon l'invention, des matériaux absorbant pulvérulents dont il a été question plus haut, dont le volume spécifique est beaucoup plus faible. Compte tenu de ce volume spécifique élevé, la capacité d'ab- sorption de ces matériaux est ordinairement supérieure à 15 g d'eau par gramme de fibre et, avantageusement, supérieure à 20 g/g et même peut dépasser 25 g/g, lorsque cette capacité est mesurée sans charge. Lors- que la mesure est reproduite avec des échantillons soumis à une charge normalisée de 2500 Pa, la capacité d'absorption des matériaux selon l'invention est supérieure à 10 g d'eau par gramme de fibre et pour les produits préférés, supérieure à 15 g/g. Dans les essais rapportés ci-après quatre matériaux selon l'invention, désignés respectivement sous les références A, B, C et D sont comparés à une fluff utilisé industriellement pour constituer des couches. Le mode de production de la laine de verre est du type décrit dans la demande de brevet européen publiée sous le n 0 091 381. Dans ce mode de production, du verre fondu provenant d'un four de fusion s'écoule dans un dispositif de centrifugation. Avantageusement, la composition de verre utilisée correspond à celle définie dans la demande de brevet européen précitée, à savoir en proportion pondérale: SiO2 61 - 66 Na20 12,55 - 16,5 A1203 2,5 - 5 K20 0 - 3 CaO 6 - 9 B203 0 - 7,5 MgO O - 5 Fe203 moins de 0,6 Le verre fondu est conduit à une température de l'ordre de 1500 C, sous forme d'une coulée continue, dans un organe distributeur disposé à l'intérieur de l'organe centrifugeur formant les fibres. Le verre divisé en gros filets (3 à 4 mm de diamètre) est projeté sur la paroi périphérique interne du centrifugeur. Le centrifugeur présente un nombre élevé d'orifices par les- quels le verre s'échappe sous l'effet de la force centrifuge. Les ori- fices sont de faibles dimensions, de l'ordre de 1 mm dé diamètre. Les conditions d'alimentation, notamment température et débit du verre, température du centrifugeur, sont réglées de façon à mainte- nir un écoulement continu du matériau à partir des orifices de centri- fugation. Les fins filaments projetés à partir des orifices de la paroi du centrifugeur pénètrent dans un courant gazeux chaud à vitesse élevée, établi de façon à longer la paroi du centrifugeur suivant une direction voisine de l'axe de celui-ci. Les filaments sont entrainés et étirés par ces gaz chauds provenant traditionnellement d'un brûleur à combustion interne. Les fibres formées se figent au contact avec l'air ambiant. Elles sont récupérées sur un convoyeur perméable aux gaz. Sur ce con- voyeur elles se déposent sous forme d'un feutre à faible masse volumi- que dont l'épaisseur est fonction du débit du dispositif de formation des fibres, de la largeur du convoyeur et de la vitesse de défilement de celui-ci. Eventuellement, les conditions peuvent être réglées de façon que le feutre recueilli puisse être utilisé directement pour for- mer la nappe de matériau absorbant selon l'invention après découpe aux dimensions adéquates. Les matériaux fibreux absorbants selon l'invention peuvent être utilisés tels quels. Il est-possible aussi de traiter les fibres pour leur conférer des propriétés encore améliorées. Un traitement éventuel consiste par exemple à pulvériser sur le trajet des fibres, avant leur réception sur le convoyeur, une composition d'ensimage. Contrairement aux feutres d'isolation, les nappes fibreuses formées conformément à l'invention ne sont habituellement pas liées par des résines. La cohésion naturelle de la nappe de fibres est normale- -9 - ment suffisante pour l'utilisation envisagée. Par ailleurs, l'adjonc- tion d'une résine liante, en plus du coût supplémentaire qu'elle occasionne, se traduit habituellement par une diminution de l'hydrophi- lie des fibres. Pour toutes ces raisons, il est préférable de ne pas lier les fibres contrairement à ce qui est pratiqué dans le domaine des feutres d'isolation. Le cas échéant néanmoins, une faible proportion d'un agent liant qui ne diminue pas l'hydrophilie, par exemple une composition à base d'amidon, peut être utilisée. D'autres composés peuvent être également pulvérisés sur les fibres par exemple pour en modifier le toucher. Les propriétés des nappes de matériau absorbant selon l'in- vention varient sensiblement, comme nous le verrons dans les résultats donnés plus loin selon les conditions de leur production. Si, de façon générale comme nous l'avons déjà indiqué, la technique mise en oeuvre est celle décrite dans la demande de brevet européen citée, des condi- tions spécifiques peuvent être préférées pour atteindre les meilleurs résultats. Compte tenu des applications envisagées, on choisit en effet dans la mise en oeuvre de ces techniques les conditions qui favorisent notamment la finesse des fibres et, dans une mesure moindre, leur lon- gueur même si ce choix conduit à une production relativement moins abondante. De façon pratique, un des avantages de la technique décrite dans la demande précitée est de modérer l'action des courants gazeux dans le processus aboutissant à l'étirage des fibres. L'expérience mon- tre en effet pour ce type de technique, que pour un débit déterminé et pour une finesse de fibre donnée, la longueur des fibres dépend des conditions de soufflage. Plus le courant gazeux est intense, plus les fibres sont fines mais également plus elles sont courtes. Le fait d'ob- tenir un bon étirage sans accroitre le soufflage, comme prévu suivant la technique en question, permet donc d'avoir des fibres fines, en quantité relativement abondante et avec des longueurs satisfaisantes pour l'usage considéré. Comme il ressort des indications précédentes, des matériaux utilisables selon l'invention peuvent être préparés dans des conditions sortant du cadre défini dans la demande citée, mais ceci au détriment du rendement et par suite du coût de production qui reste un facteur important pour que ces matériaux soient avantageusement substitués aux - 10 - matériaux absorbants traditionnels. A titre indicatif, les matériaux préparés l'ont été en ré- glant le régime du brûleur générateur de gaz chauds de façon que l'émission soit faite à une vitesse d'environ 100 à 200 m/s et à une température de 1380 à 1550 C. La température du centrifugeur, dans ces conditions, s'établit entre 920 et 1050 C. Il va de soi également que pour un même dispositif, c'est-i- * dire notamment pour le même nombre d'orifices et par suite le même nom- bre de filaments, la masse de fibres produite varie en fonction de leur finesse. Plus les fibres sont fines, plus la masse est faible. Le tableau suivant donne, pour les trois matériaux, la masse de fibres produite par jour pour chaque dispositif de centrifugation. Le tableau comporte également la surface spécifique de chacun des maté- riaux obtenus et leur volume massique. I I I I t fibres | débit en 103 kg/j surface spécifique | volume massique) l I | m2/g I cm3/g I I. i I - 201 I I! ! A I 20 0,30 I 24 i I B I 10 0,75 I 32 I I C I 7 1,25. 35 I i D 4 2,6 1 38,5 Ll t! I Les fibres produites sont d'une grande régularité et prati- quement dépourvues de particules hétérogènes telles que celles qui peu- vent se trouver dans les produits d'isolation et qui proviennent de défauts de fibrage. Les fibres récupérées sans traitement sont blanches et douces au toucher. L'impression est comparable à celle d'une ouate de coton. Les fibres dont la longueur moyenne est de l'ordre de 3 à 4 cm sont souples. A titre de comparaison les fibres fluff de cellulose sont plus épaisses, beaucoup plus courtes et leur volume massique légèrement inférieur est de l'ordre de 20 cm3/g. A partir de ces différents matériaux, des éprouvettes sont préparées suivant des dimensions bien définies pour tester les qualités absorbantes. - 11 - Dans une première série d'essais, des échantillons sont pré- parés dans les conditions proposées par la norme scandinave SCAN-C-33-80 pour les mesures effectuées habituellement pour le fluff. Le principe de la méthode est le suivant. Les échantillons de matériau absorbant préalablement mis en condition (masse, forme, température,...) sont disposés sur une grille laquelle est placée au contact d'une nappe d'eau. L'échantillon s'imbi- be. Lorsque l'équilibre est atteint la grille est relevée, l'échantil- lon est égoutté. La quantité d'eau absorbée est déterminée par la différence de poids de l'échantillon avant et après contact avec l'eau. La même expérience est conduite en comprimant les fibres sous une charge uniformément répartie -correspondant à 2500 Pa. Au cours de ces essais, on détermine simultanément le temps nécessaire pour que l'eau progresse depuis la face de contact jusqu'à la-face supérieure du matériau. Les résultats de ces essais sont reportés dans le tableau suivant. |fibres absorption g/g I absorption g/g temps de llsous 2500 Pa mouillage (s) I I I I lI I,' I fluff 14,7 8,6 4,8 A I 20,4 I 12 2,1 B 27,4 l 15,6 5,5 C 28,5 I 16,7 12 D j 29,5 I 17,8 18 l_ I - - A partir des résultats précédents, on constate de façon géné- rale que les matériaux selon l'invention sont très sensiblement meil- leurs que le fluff pour ce qui concerne la capacité d'absorption, que celle-ci soit mesurée avec ou sans compression. La capacité d'absorp- tion pour les meilleurs essais est pratiquement doublée et pour les moins bons est augmentée d'environ 50-%. Le progrès est donc considéra- ble. La comparaison des quatre produits selon l'invention met en évidence la relation existant entre la surface spécifique et la capa- cité d'absorption. Plus la surface est grande, plus élevée est la masse 1 _ d'eau absorbée pour la même masse de fibres. De même, apparait dans ce tableau le fait que la rapidité avec laquelle le produit est mouillé a tendance â diminuer lorsque la capacité d'absorption s'accroit. Ceci peut se comprendre par le fait que les très fortes capacités d'absorp- tion correspondent à un matériau très "aéré" dans lequel les forces ca-pillaires qui déterminent la progression du liquide s'exercent moins facilement que dans un matériau à masse volumique plus élevée. Il est remarquable cependant que l'ordre de grandeur reste tout à fait compa- rable à celui du fluff et que l'on obtienne même des temps de mouillage plus courts qu'avec le fluff avec une capacité d'absorption accrue de % (échantillon A). Compte tenu des résultats qui viennent d'être présentés, il ressort clairement que les matériaux selon l'invention conviennent bien pour la confection de produits absorbants tels que les couches et pro- duits analogues dont il a été question au début de ce texte. Dans ce type d'utilisation, les matériaux absorbants en ques- tion peuvent être utilisés seuls ou en mélange avec d'autres produits absorbants. Il est notamment possible de procéder a un mélange de fi- bres de verre, telles que celles décrites précédemment, avec des fluffs cellulosiques utilisés traditionnellement. Le produit B selon l'invention est mélangé dans un "fluffeur" à des fibres fluff dans diverses proportions. L'on suit les variations des propriétés du produit ainsi préparé en fonction de la proportion pondérale des fibres de verre. I I i I ) % fibres) volume massique capacité d'absorption de verre cm3/g sous charge 2500 Pa I I I I I I I I I -30 0 j 24! 8,0 I I 26 I 9,2 I I 20 I 28 10,0 I I 30 I 29 I 10,2 50 30,5! 12,2 I 100 I 33! 15,8 l I I I Les résultats de ce tableau montrent une bonne concordance avec ceux correspondant aux essais précédents. Ils montrent surtout que - 13 - les fibres de verre selon l'invention peuvent être utilisées avec d'au- tres matériaux absorbants pour en modifier les caractéristiques, en particulier la capacité d'absorption. A côté de l'amélioration des propriétés d'absorption, la fi- bre de verre est surtout mélangée au fluff pour modifier ses propriétés mécaniques. Une des caractéristiques du fluff est, comme nous l'avons indiqué, son manque de cohésion qui provient de ce qu'il est constitué de fibres extrêmement courtes. L'amélioration des qualités du fluff permet de modifier les conditions d'utilisation. Dans la pratique, en effet, pour la constitu- tion de couches absorbantes par exemple, le fluff doit nécessairement être introduit dans des enveloppes qui confèrent à l'ensemble les ca- ractéristiques dimensionnelles nécessaires et le choix du matériau constituant cette enveloppe est déterminé par cet impératif de résis- tance. L'utilisation d'un matériau tel que celui de l'invention permet sinon de se dispenser de l'enveloppe, d'être moins limité dans le choix des caractéristiques de celle-ci. Dans les conditions de production qui ont été indiquées pré- cédemment, il est en outre important de souligner que le coût du maté- riau absorbant constitué de fibres de verre en fait un produit avantageusement substituable aux matériaux traditionnels, tel que le fluff. Même si par unité de poids le coût de production est un peu plus élevé, les performances atteintes en ce qui concerne l'absorption per- mettent d'utiliser une masse beaucoup plus réduite- de fibres pour le même effet. Par ailleurs, comme nous l'avons vu, le choix des matériaux selon l'invention permet d'améliorer sensiblement d'autres propriétés, notamment les propriétés mécaniques. A ce sujet, il faut souligner que les essais d'absorption rapportés ci-dessus sont conduits sur des échantillons dont les quali- tés n'ont pas été altérées par le conditionnement et le stockage. Dans la pratique, il va de soi qu'au cours de ces opérations le matériau ab- sorbant est soumis à des contraintes, notamment il subit des compres- sions. "L'élasticité" des feutres constitués de fibres de verre permet à ces matériaux une bonne reprise des propriétés initiales lorsque ces contraintes disparaissent. En conséquence, les propriétés absorbantes sont peu ou pas modifiées. Au contraire, les matériaux absorbants à ba- se de fluff ne reprennent pas leurs propriétés initiales. Les résultats précédents ne mettent donc pas en évidence tou- tes les propriétés avantageuses des produits selon l'invention vis-à-vis - 14 - des produits traditionnels. Non seulement, les qualités absorbantes sont meilleures pour le produit venant d'être fabriqué que celles des produits traditionnels, mais la différence est encore plus sensible dans les conditions effectives d'utilisation, c'est-a-dire après condi- tionnement et stockage. - 15 - REVENDICATIONS 1. Matériau absorbant sous forme de nappe de fibres minérale enchevêtrées dont la surface spécifique est au moins 0,25 m2/9g. 2. Matériau selon la revendication 1 dans lequel les fibres présentent une surface spécifique supérieure à 0,5 m2/g. 3. Matériau selon la revendication 1 ou la revendication 2 dans lequel le rapport de la longueur moyenne des fibres à leur diamè- tre moyen est supérieur à 100. 4. Matériau selon l'une des revendications 1 à 3 dans lequel le volume spécifique à l'état non comprimé est au moins égal à 15 cm3 par gramme de fibres. 5. Matériau selon la revendication 4 dans lequel le volume spécifique est supérieur à 20 cm3/g. 6. Matériau absorbant selon l'une des revendications précé- dentes dont la capacité d'absorption par immersion dans l'eau est supé- rieure à 20 g par gramme de fibres. 7. Matériau selon la revendication 6 dont la capacité d'ab- sorption est supérieure à 25 g d'eau par gramme de fibres. 8. Matériau selon l'une des revendications précédentes dont la capacité d'absorption par capillarité, sous une pression de 2500 Pa, est supérieure à 10 g d'eau par gramme de fibres. 9. Matériau selon la revendication 8 dont la capacité d'ab- sorption par capillarité, sous une pression de 2500 Pa, est supérieure à 15 g d'eau par gramme de fibres. 10. Matériau selon la revendication 9 dont l'affaissement sous une charge de 2500 Pa est inférieur à 20%. 11. Matériau selon l'une quelconque des revendications précé- dentes dont les fibres sont produites par passage du verre fondu par les orifices disposés à la périphérie d'un centrifugeur, --les fibres produites véhiculées par un courant gazeux étant recueillies sous forme d'un feutre sur un organe de réception, le feutre recueilli étant éven- tuel 1 ementmassique. 12. Nappe absorbante comprenant un matériau selon l'une quel- conque des revendications 1 à 9. 13. Nappe absorbante dans laquelle le matériau constitué de fibres de verre est mélangé avec un autre matériau absorbant, dans une proportion pondérale qui n'est pas inférieure à 10 % / 90 %. 14. Nappe absorbante selon la revendication 11 dans laquelle les fibres de verre sont mélangées avec des fibres cellulosiques dans - 16 - une proportion pondérale qui n'est pas inférieure à 50 % / 50 %.